(57)【特許請求の範囲】
【請求項１】
マグネシウム又はマグネシウム合金材とアルミニウム又はアルミニウム合金材との異材摩擦攪拌接合方法であって、
摩擦攪拌接合用ツールの回転方向と移動方向が一致する側（前進側）に前記マグネシウム又はマグネシウム合金材を、前記回転方向と前記移動方向が逆になる側（後退側）に前記アルミニウム又はアルミニウム合金材を、それぞれ配置して突合せ面を形成し、
前記摩擦攪拌接合用ツールの挿入位置を前記突合せ面から前記マグネシウム又はマグネシウム合金材側にオフセットさせ、
前記摩擦攪拌接合用ツールのプローブ部の周速を０．１７〜０．２１ｍ／ｓとすること、
を特徴とする異材摩擦攪拌接合方法。
【請求項２】
前記周速を０．１７〜０．１９ｍ／ｓとすること、
を特徴とする請求項１に記載の異材摩擦攪拌接合方法。
【請求項３】
前記オフセットの移動距離を０．５〜１．５ｍｍとすること、
を特徴とする請求項１又は２に記載の異材摩擦攪拌接合方法。
【請求項４】
前記プローブ部の直径を３〜５ｍｍとすること、
を特徴とする請求項１〜３のいずれかに記載の異材摩擦攪拌接合方法。
【発明の詳細な説明】
【技術分野】
【０００１】
本発明はマグネシウム又はマグネシウム合金材とアルミニウム又はアルミニウム合金材との異材摩擦攪拌接合方法に関する。
【背景技術】
【０００２】
各種輸送機器の省エネルギー化に対する要求等から、構造体への軽金属材の導入が進んでいる。ここで、実用金属中で最も軽量なのはマグネシウムであるが、全ての構造部材にマグネシウム材を適用することは材料強度や価格等の観点からハードルが高く、汎用的に用いられているアルミニウム材とマグネシウム材とを組み合わせたマルチマテリアル構造体の活用が切望されている。
【０００３】
このような状況下において、異種材料を組み合わせて構造体を製造するためには異材接合技術が必要不可欠であるが、従来の溶融溶接で得られるアルミニウム／マグネシウム異材溶接部の接合界面には厚い金属間化合物層が形成されるため、十分な接合強度及び信頼性を有する接合体を得ることは困難である。
【０００４】
これに対し、各種異材接合への摩擦攪拌接合の適用が検討されている。摩擦攪拌接合は固相接合であることから溶融溶接と比較して接合温度が低く、接合界面における金属間化合物の形成を抑制することができる等の利点を有している。
【０００５】
例えば、特許文献１（特開２００３−１７０２８０号公報）では、２種類の異種金属材料の接合方法において、２種類の金属材料が混合した際に生成する合金あるいは金属間化合物の溶融温度のうち最も低い温度をＴ（Ｍ）、２種類の金属材料の各々を同種同士で摩擦攪拌接合する際の温度の低い方をＴ（Ｌ）としたとき、Ｔ（Ｌ）＜Ｔ（Ｍ）とし、２種類の異種金属材料を重ね合わせ、各々を同種同士で摩擦攪拌接合する際の温度の低い金属材料側から接合界面付近まで接合工具を挿入した状態で摩擦攪拌接合することを特徴とする異種金属材料の接合方法、が開示されている。
【０００６】
上記特許文献１に記載の接合方法においては、溶融層の生成を抑制することにより、粗大凝固組織や連続的な金属間化合物の生成を防止することができ、十分な接合強度を有する異種金属接合体を、効率的に得ることができる、としている。
【０００７】
また、特許文献２（特開２００４−２５５４２０号公報）では、硬質材と、当該硬質材より硬度の小さな軟質材からなる異種金属材を突合わせて、突合わせ面を摩擦攪拌接合により接合する接合方法において、硬質材との硬度比が５以上のスターロッドのピンを、前記硬質材と前記軟質材を突合わせて形成される突合わせ線に対して、硬質材側に０．０５ｍｍ以上入り込み、大部分を前記軟質材側に配置し、また、前記ピンを、ピンの移動方向で硬質材から軟質材側に向かう方向に回転しながら、突合わせ線の方向に移動することを特徴とする異種材を摩擦攪拌接合する接合方法、が開示されている。
【０００８】
上記特許文献２に記載の接合方法においては、鋼材とアルミニウム材とを異材接合した場合において、ピンの硬質材側への移動量が０．０５ｍｍ以上であれば、アルミニウム母材よりも接合部の接合力が大きく、引張試験ではアルミニウム材の母材側で破断する、としている。
【先行技術文献】
【特許文献】
【０００９】
【特許文献１】特開２００３−１７０２８０号公報
【特許文献２】特開２００４−２５５４２０号公報
【発明の概要】
【発明が解決しようとする課題】
【００１０】
しかしながら、上記特許文献１に開示されている接合方法は重ね合わせ接合に限定されている。また、上記特許文献２に開示されている接合方法は、融点や機械的特性が大きく異なる被接合材を異材接合する方法である。ここで、マグネシウムとアルミニウムの融点の差は１０℃程度であることに加え、低温での共晶反応により接合界面に脆弱な金属間化合物層が形成するため、上記特許文献２に開示されている接合方法を適用することができない。
【００１１】
以上のような従来技術における問題点に鑑み、本発明の目的は、マグネシウム又はマグネシウム合金材とアルミニウム又はアルミニウム合金材との簡便かつ効率的な突合せ異材摩擦攪拌接合方法を提供することにある。
【課題を解決するための手段】
【００１２】
本発明者は上記目的を達成すべく、摩擦攪拌接合条件と継手強度の関係等について鋭意研究を重ねた結果、摩擦攪拌接合用ツールのプローブ部の周速に好適な数値範囲が存在すること等を見出し、本発明に到達した。
【００１３】
即ち、本発明は、
マグネシウム又はマグネシウム合金材とアルミニウム又はアルミニウム合金材との異材摩擦攪拌接合方法であって、
摩擦攪拌接合用ツールの回転方向と移動方向が一致する側（前進側）に前記マグネシウム又はマグネシウム合金材を、前記回転方向と前記移動方向が逆になる側（後退側）に前記アルミニウム又はアルミニウム合金材を、それぞれ配置して突合せ面を形成し、
前記摩擦攪拌接合用ツールの挿入位置を前記突合せ面から前記マグネシウム又はマグネシウム合金材側にオフセットさせ、
前記摩擦攪拌接合用ツールのプローブ部の周速を０．１７〜０．２１ｍ／ｓとすること、
を特徴とする異材摩擦攪拌接合方法を提供する。
【００１４】
一般的な適切接合条件においては、前進側で摩擦攪拌接合中の発熱量が大きくなることが知られている。ここで、アルミニウム又はアルミニウム合金材と比較して摩擦攪拌接合用ツールとの摩擦係数が低いマグネシウム又はマグネシウム合金材を前進側に配置することで、攪拌部全体の入熱量を抑制することができる。その結果、接合界面における金属間化合物層の形成が抑制され、適切な摩擦攪拌接合条件を拡大することができる。
【００１５】
同種の被接合材同士を摩擦攪拌接合する場合、プローブ部の中心が突合せ面に一致するように摩擦攪拌接合用ツールを被接合材に挿入する（以後、０位置と称する）。これに対し、本発明の異材摩擦攪拌接合方法では摩擦攪拌接合用ツールを０位置からマグネシウム又はマグネシウム合金側にオフセットさせ、当該マグネシウム又はマグネシウム合金材へのプローブ部の挿入量を大きくしている。
【００１６】
アルミニウム又はアルミニウム合金材は面心立方格子構造であるため、すべり系が多く流動性が高いが、マグネシウム又はマグネシウム合金材は六方最密充填構造であるため、すべり系が少なく流動性に乏しい。よって、本発明の異材摩擦攪拌接合方法においては摩擦攪拌接合用ツールを０位置からマグネシウム又はマグネシウム材側にオフセットさせ、マグネシウム材の材料流動を促進している。
【００１７】
また、本発明の異材摩擦攪拌接合方法においては、前記摩擦攪拌接合用ツールのプローブ部の周速を０．１７〜０．２１ｍ／ｓとしている。プローブ部の周速を０．１７ｍ／ｓ以上とすることにより、材料流動性を確保して攪拌部における欠陥の形成を抑制することができる。一方、プローブ部の周速を０．２１ｍ／ｓ以下とすることで、入熱過剰により接合界面における金属間化合物層が厚くなることを抑制することができる。
【００１８】
摩擦攪拌接合のプロセスパラメータの一つとして、一般的には摩擦攪拌接合用ツールの回転速度が利用されている。ここで、回転速度が同じでもプローブ部の直径によって周速は異なる値となるが、プローブ部の直径に依らず周速を０．１７〜０．２１ｍ／ｓとすることで良好な異材摩擦攪拌接合継手を得ることができる。
【００１９】
また、本発明の異材摩擦攪拌接合方法においては、前記周速を０．１７〜０．１９ｍ／ｓとすること、が好ましい。プローブ部の周速を０．１９ｍ／ｓ以下とすることで、より確実に入熱過剰により接合界面における金属間化合物層が厚くなることを抑制することができる。
【００２０】
また、本発明の異材摩擦攪拌接合方法においては、前記オフセットの移動距離を０．５〜１．５ｍｍとすること、が好ましい。オフセットの移動量を０．５ｍｍ以上とすることでマグネシウム又はマグネシウム材の材料流動を十分に促進することができ、１．５ｍｍ以下とすることでアルミニウム又はアルミニウム材の材料流動性が低下することを抑制することができる。
【００２１】
更に、本発明の異材摩擦攪拌接合方法においては、前記プローブ部の直径を３〜５ｍｍとすることが好ましい。プローブ部の直径を３ｍｍ以上とすることでプローブ部の強度を担保することができ、５ｍｍ以下とすることで攪拌部における欠陥の形成を抑制することができる（プローブが太くなると当該プローブの通過に伴って形成される空間を材料流動によって埋め戻すことが困難となる）。
【発明の効果】
【００２２】
本発明によれば、マグネシウム又はマグネシウム合金材とアルミニウム又はアルミニウム合金材との簡便かつ効率的な突合せ異材摩擦攪拌接合方法を提供することができる。
【図面の簡単な説明】
【００２３】
【図１】摩擦攪拌時の被接合材の配置を示す概略図である。
【図２】本発明で用いる摩擦攪拌接合用ツールの一例を示す概略図である。
【図３】被接合材と摩擦攪拌接合用ツールの位置関係を示す概略図である。
【図４】異材摩擦攪拌接合継手の引張強度を示すグラフである（周速と接合強度の関係）。
【図５】異材摩擦攪拌接合継手の引張強度を示すグラフである（被接合材の配置と接合強度の関係）。
【図６】異材摩擦攪拌接合継手の表面外観である。
【図７】異材摩擦攪拌接合継手の断面マクロ写真である。
【図８】接合界面近傍のＳＥＭ−ＥＤＳ元素マッピングである。
【発明を実施するための形態】
【００２４】
以下、図面を参照しながら本発明の異材摩擦攪拌接合方法の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００２５】
図１は、摩擦攪拌接合時の被接合材の配置を示す概略図である。被接合材にはアルミニウム又はアルミニウム合金材２とマグネシウム又はマグネシウム合金材４とを突合せ、被接合界面６が形成されている。ここで、被接合界面６に対して適切な位置に図２に示す摩擦攪拌接合用ツール８を挿入して移動させることで、異材摩擦攪拌接合が達成される。
【００２６】
摩擦攪拌接合はＦＳＷ（Ｆｒｉｃｔｉｏｎ  Ｓｔｉｒ  Ｗｅｌｄｉｎｇ）と称され、接合しようとする二つの金属材からなる被接合材それぞれの端部を突き合わせ、回転ツールの先端に設けられた突起部（プローブ）を両者の端部の間に挿入し、これら端部の長手方向に沿って回転ツールを回転させつつ移動させることによって、二つの金属部材を接合する方法である。
【００２７】
ここで、本発明の異材摩擦攪拌接合においては摩擦攪拌接合用ツール８の回転方向と移動方向が一致する側（前進側）にマグネシウム又はマグネシウム合金材４を、当該回転方向と移動方向が逆になる側（後退側）にアルミニウム又はアルミニウム合金材２を、それぞれ配置する。アルミニウム又はアルミニウム合金材２と比較して摩擦攪拌接合用ツール８との摩擦係数が低いマグネシウム又はマグネシウム合金材４を前進側に配置することで、攪拌部全体の入熱量を抑制することができる。その結果、接合界面における金属間化合物層の形成が抑制され、適切な摩擦攪拌接合条件を拡大することができる。
【００２８】
摩擦攪拌接合用ツール８の形状は本発明の効果を損なわない限りにおいて特に限定されず、従来公知の種々の形状を用いることができるが、一般的にはツール本体部１０の底面にプローブ部１２が備わっている。プローブ部１２の形状に関し、根元を太く先細りにすることで摩擦攪拌接合中のプローブ部１２の破断を防止することができるが、本発明の異材摩擦攪拌接合においては太さが均一な円柱状とすることが好ましい。プローブ部１２を円柱状とすることで、板厚方向により均質な攪拌領域を形成することができる。加えて、プローブ部１２にネジを形成させることで、攪拌効果を促進させることができる。
【００２９】
プローブ部１２の直径は被接合材の板厚等に応じて適宜設定すればよいが、３〜５ｍｍとすることが好ましい。プローブ部１２の直径を３ｍｍ以上とすることでプローブ部１２の強度を担保することができ、５ｍｍ以下とすることで攪拌部における欠陥の形成を抑制することができる（プローブ部１２が太くなるとプローブ部１２の通過に伴って形成される空間を材料流動によって埋め戻すことが困難となる）。
【００３０】
また、摩擦攪拌接合用ツール８の材質も本発明の効果を損なわない限りにおいて特に限定されず、従来公知の種々の材質を用いることができ、例えば、工具鋼、超硬合金及びセラミックス等を用いることができる。
【００３１】
また、本発明の異材摩擦攪拌接合方法においては、摩擦攪拌接合用ツール８の挿入位置を突合せ面（被接合界面６）からマグネシウム又はマグネシウム合金材４側にオフセットさせる。同種の被接合材同士を摩擦攪拌接合する場合、プローブ部１２の中心が被接合界面６に一致するように摩擦攪拌接合用ツール８を挿入するが、本発明の異材摩擦攪拌接合方法では摩擦攪拌接合用ツール８を０位置からマグネシウム又はマグネシウム合金材４側にオフセットさせることで、マグネシウム又はマグネシウム合金材４へのプローブ部１２の挿入量を大きくしている。
【００３２】
摩擦攪拌接合用ツール８のオフセット量ａは用いる摩擦攪拌接合用ツール８の形状及び被接合材の厚さ等に応じて適宜設定すればよいが、例えば、０．５〜１．５ｍｍとすることが好ましい。オフセット量ａを０．５ｍｍ以上とすることでマグネシウム又はマグネシウム合金材４の材料流動を十分に促進することができ、１．５ｍｍ以下とすることでアルミニウム又はアルミニウム材２の材料流動性の低下を抑制することができる。
【００３３】
また、本発明の異材摩擦攪拌接合においては、摩擦攪拌接合用ツール８のプローブ部１２の周速を０．１７〜０．２１ｍ／ｓとしている。プローブ部１２の周速を０．１７ｍ／ｓ以上とすることにより、材料流動性を確保して攪拌部における欠陥の形成を抑制することができる。一方、プローブ部１２の周速を０．２１ｍ／ｓ以下とすることで、入熱過剰により接合界面における金属間化合物層が厚くなることを抑制することができる。
【００３４】
ここで、回転速度が同じでもプローブ部１２の直径によって周速は異なる値となるが、プローブ部１２の直径に依らず周速を０．１７〜０．２１ｍ／ｓとすることで、良好な異材摩擦攪拌接合継手を得ることができる。
【００３５】
ここで、前記周速は０．１７〜０．１９ｍ／ｓとすること、が好ましい。プローブ部１２の周速を０．１９ｍ／ｓ以下とすることで、より確実に入熱過剰により接合界面における金属間化合物層が厚くなることを抑制することができる。
【００３６】
アルミニウム又はアルミニウム合金材２は本発明の効果を損なわない限りにおいて特に限定されず、従来公知の種々のアルミニウム又はアルミニウム合金材を用いることができる。また、マグネシウム又はマグネシウム合金材４も本発明の効果を損なわない限りにおいて特に限定されず、従来公知の種々のマグネシウム又はマグネシウム合金材を用いることができる。
【００３７】
以上、本発明の代表的な実施形態について説明したが、本発明はこれらのみに限定されるものではなく、種々の設計変更が可能であり、それら設計変更は全て本発明の技術的範囲に含まれる。
【実施例】
【００３８】
≪実施例１≫
図３に示す配置で、ＪＩＳ−Ａ６Ｎ０１アルミニウム合金板材（３ｍｍ×１００ｍｍ×３３０ｍｍ）とＪＩＳ−ＡＺ３１マグネシウム合金板材（３ｍｍ×１００ｍｍ×３３０ｍｍ）を突合せ、当該突合せ面に摩擦攪拌接合用ツールを挿入して異材摩擦攪拌接合を施した。なお、ＪＩＳ−Ａ６Ｎ０１アルミニウム合金板材は後退側、ＪＩＳ−ＡＺ３１マグネシウム合金板材は前進側に配置されている。ＪＩＳ−Ａ６Ｎ０１アルミニウム合金板材及びＪＩＳ−ＡＺ３１マグネシウム合金板材の組成を表１及び表２にそれぞれ示す。
【００３９】
【表１】
0006675554.tif 000002
【００４０】
【表２】
0006675554.tif 000003
【００４１】
摩擦攪拌接合用ツールは工具鋼製であり、ショルダ径：１０ｍｍ、プローブ径：φ３ｍｍ（ネジあり，テーパーなし）、プローブ長：２．９ｍｍとなっている。プローブの中心を突合せ面からＪＩＳ−ＡＺ３１マグネシウム合金板材側に１ｍｍオフセットさせ、摩擦攪拌接合用ツールの回転速度及び移動速度をそれぞれ１１００ｒｐｍ及び５０ｍｍ／ｍｉｎとして線接合を施し、異材摩擦攪拌接合継手を得た。なお、プローブ部の周速は０．１７２ｍ／ｓである。
【００４２】
得られた異材摩擦攪拌接合継手から引張試験片（ＪＩＳ  Ｚ２２４１  １４Ｂ号試験片）を切り出し、引張試験機（ＳＨＩＭＡＤＺＵ  Ａｕｔｏｇｒａｐｈ  ＡＧＳ−Ｘ  １０ｋＮ）を用いてクロスヘッドスピード２．４ｍｍ／ｍｉｎにて引張試験を行った。なお、引張試験片は接合方向と垂直方向に、接合界面が試験片長手方向の略中央となるように切り出した。得られた引張強度を図４に示した。
【００４３】
≪実施例２≫
回転速度を１２００ｒｐｍとした以外は実施例１と同様にして、異材摩擦攪拌接合継手を得た。また、実施例１と同様にして引張試験を行い、得られた引張強度を図４に示した。なお、プローブ部の周速は０．１８８ｍ／ｓである。
【００４４】
≪実施例３≫
回転速度を１３００ｒｐｍとした以外は実施例１と同様にして、異材摩擦攪拌接合継手を得た。また、実施例１と同様にして引張試験を行い、得られた引張強度を図４に示した。なお、プローブ部の周速は０．２０４ｍ／ｓである。
【００４５】
≪実施例４≫
プローブ径をφ４ｍｍとし、回転速度を９００ｒｐｍとした以外は実施例１と同様にして、異材摩擦攪拌接合継手を得た。また、実施例１と同様にして引張試験を行い、得られた引張強度を図４に示した。なお、プローブ部の周速は０．１８８ｍ／ｓである。
【００４６】
≪実施例５≫
プローブ径をφ４ｍｍとし、回転速度を１０００ｒｐｍとした以外は実施例１と同様にして、異材摩擦攪拌接合継手を得た。また、実施例１と同様にして引張試験を行い、得られた引張強度を図４に示した。なお、プローブ部の周速は０．２０９ｍ／ｓである。
【００４７】
≪実施例６≫
プローブ径をφ５ｍｍとし、回転速度を７００ｒｐｍとした以外は実施例１と同様にして、異材摩擦攪拌接合継手を得た。また、実施例１と同様にして引張試験を行い、得られた引張強度を図４に示した。なお、プローブ部の周速は０．１８３ｍ／ｓである。
【００４８】
≪実施例７≫
プローブ径をφ５ｍｍとし、回転速度を８００ｒｐｍとした以外は実施例１と同様にして、異材摩擦攪拌接合継手を得た。また、実施例１と同様にして引張試験を行い、得られた引張強度を図４に示した。なお、プローブ部の周速は０．２０９ｍ／ｓである。
【００４９】
≪比較例１≫
回転速度を９００ｒｐｍとした以外は実施例１と同様にして、異材摩擦攪拌接合継手を得た。また、実施例１と同様にして引張試験を行い、得られた引張強度を図４に示した。なお、プローブ部の周速は０．１４１ｍ／ｓである。
【００５０】
≪比較例２≫
回転速度を１０００ｒｐｍとした以外は実施例１と同様にして、異材摩擦攪拌接合継手を得た。また、実施例１と同様にして引張試験を行い、得られた引張強度を図４に示した。なお、プローブ部の周速は０．１５７ｍ／ｓである。
【００５１】
≪比較例３≫
回転速度を１５００ｒｐｍとした以外は実施例１と同様にして、異材摩擦攪拌接合継手を得た。また、実施例１と同様にして引張試験を行い、得られた引張強度を図４に示した。なお、プローブ部の周速は０．２３６ｍ／ｓである。
【００５２】
≪比較例４≫
プローブ径をφ４ｍｍとし、回転速度を８００ｒｐｍとした以外は実施例１と同様にして、異材摩擦攪拌接合継手を得た。また、実施例１と同様にして引張試験を行い、得られた引張強度を図４に示した。なお、プローブ部の周速は０．１６７ｍ／ｓである。
【００５３】
≪比較例５≫
プローブ径をφ４ｍｍとし、回転速度を１１００ｒｐｍとした以外は実施例１と同様にして、異材摩擦攪拌接合継手を得た。また、実施例１と同様にして引張試験を行い、得られた引張強度を図４に示した。なお、プローブ部の周速は０．２３０ｍ／ｓである。
【００５４】
≪比較例６≫
プローブ径をφ５ｍｍとし、回転速度を６００ｒｐｍとした以外は実施例１と同様にして、異材摩擦攪拌接合継手を得た。また、実施例１と同様にして引張試験を行い、得られた引張強度を図４に示した。なお、プローブ部の周速は０．１５７ｍ／ｓである。
【００５５】
≪比較例７≫
プローブ径をφ５ｍｍとし、回転速度を９００ｒｐｍとした以外は実施例１と同様にして、異材摩擦攪拌接合継手を得た。また、実施例１と同様にして引張試験を行い、得られた引張強度を図４に示した。なお、プローブ部の周速は０．２３６ｍ／ｓである。
【００５６】
≪比較例８≫
ＪＩＳ−Ａ６Ｎ０１アルミニウム合金板材を前進側、ＪＩＳ−ＡＺ３１マグネシウム合金板材を後退側に配置し、回転速度を９００ｒｐｍとした以外は実施例１と同様にして、異材摩擦攪拌接合継手を得た。また、実施例１と同様にして引張試験を行い、得られた引張強度を図５に示した（参考として実施例１〜３及び比較例１〜３で得られた引張強度も示している）。なお、プローブ部の周速は０．１４１ｍ／ｓである。
【００５７】
≪比較例９≫
ＪＩＳ−Ａ６Ｎ０１アルミニウム合金板材を前進側、ＪＩＳ−ＡＺ３１マグネシウム合金板材を後退側に配置した以外は実施例１と同様にして、異材摩擦攪拌接合継手を得た。また、実施例１と同様にして引張試験を行い、得られた引張強度を図５に示した。なお、プローブ部の周速は０．１７２ｍ／ｓである。
【００５８】
≪比較例１０≫
ＪＩＳ−Ａ６Ｎ０１アルミニウム合金板材を前進側、ＪＩＳ−ＡＺ３１マグネシウム合金板材を後退側に配置し、回転速度を１２００ｒｐｍとした以外は実施例１と同様にして、異材摩擦攪拌接合継手を得た。また、実施例１と同様にして引張試験を行い、得られた引張強度を図５に示した。なお、プローブ部の周速は０．１８８ｍ／ｓである。
【００５９】
≪比較例１１≫
ＪＩＳ−Ａ６Ｎ０１アルミニウム合金板材を前進側、ＪＩＳ−ＡＺ３１マグネシウム合金板材を後退側に配置し、回転速度を１３００ｒｐｍとした以外は実施例１と同様にして、異材摩擦攪拌接合継手を得た。また、実施例１と同様にして引張試験を行い、得られた引張強度を図５に示した。なお、プローブ部の周速は０．２０４ｍ／ｓである。
【００６０】
≪比較例１２≫
ＪＩＳ−Ａ６Ｎ０１アルミニウム合金板材を前進側、ＪＩＳ−ＡＺ３１マグネシウム合金板材を後退側に配置し、回転速度を１４００ｒｐｍとした以外は実施例１と同様にして、異材摩擦攪拌接合継手を得た。また、実施例１と同様にして引張試験を行い、得られた引張強度を図５に示した。なお、プローブ部の周速は０．２２０ｍ／ｓである。
【００６１】
≪比較例１３≫
ＪＩＳ−Ａ６Ｎ０１アルミニウム合金板材を前進側、ＪＩＳ−ＡＺ３１マグネシウム合金板材を後退側に配置し、回転速度を１５００ｒｐｍとした以外は実施例１と同様にして、異材摩擦攪拌接合継手を得た。また、実施例１と同様にして引張試験を行い、得られた引張強度を図５に示した。なお、プローブ部の周速は０．２３６ｍ／ｓである。
【００６２】
図４において、プローブ部の周速が０．１７〜０．２１ｍ／ｓとなる実施例１〜７については、全て１００ＭＰａ以上の良好な引張強度が得られている。また、プローブ部の周速が０．１７〜０．１９ｍ／ｓの範囲にある実施例１、２及び４については、特に高い引張強度を示している。
【００６３】
図５において、ＪＩＳ−Ａ６Ｎ０１アルミニウム合金板材を後退側、ＪＩＳ−ＡＺ３１マグネシウム合金板材を前進側に配置することで、ツールの回転速度に依らず引張強度が上昇することが分かる。
【００６４】
実施例１及び比較例９で得られた異材摩擦攪拌接合継手の表面外観を図６に示す。ツールの回転速度及び移動速度等の接合条件が同じ場合であっても、被接合材の配置によって表面状態が大きく異なっており、ＪＩＳ−Ａ６Ｎ０１アルミニウム合金板材を後退側、ＪＩＳ−ＡＺ３１マグネシウム合金板材を前進側に配置することで平滑な接合部表面が得られることが分かる。
【００６５】
実施例１で得られた異材摩擦攪拌接合継手の断面マクロ写真を図７に示す。攪拌部に欠陥は認められず、良好な継手が得られていることが確認できる。
【００６６】
実施例１及び比較例３で得られた異材摩擦攪拌接合継手に関して接合界面の状況等を確認するため、接合部の断面をＳＥＭ−ＥＤＳ（ＪＥＯＬ  ＪＳＭ−７００１ＦＡ）によって詳細に観察した。なお、ＳＥＭ観察の条件は加速電圧：１５ｋＶ及び照射電流：１０Ａとした。ＳＥＭ観察用の断面試料作製には、アルゴンイオンビームと遮蔽板を用いて試料断面を研磨するクロスセクションポリッシャー（ＪＥＯＬ  ＩＢ−０９０２０ＣＰ）を使用した。
【００６７】
接合界面近傍のＳＥＭ−ＥＤＳ元素マッピングの結果を図８に示す。実施例１で得られた異材摩擦攪拌接合継手においては、ＪＩＳ−Ａ６Ｎ０１アルミニウム合金板材とＪＩＳ−ＡＺ３１マグネシウム合金板材とが極めて薄い反応層を介して接合されている。これに対し、プローブ部の周速が０．２１ｍ／ｓよりも速くなる比較例３で得られた異材摩擦攪拌接合継手においては、反応層の厚さが約５μｍと顕著に増加していることが分かる。
【００６８】
なお、ツールのオフセット量をＪＩＳ−ＡＺ３１マグネシウム合金板材側に２ｍｍ、０ｍｍ又はＪＩＳ−Ａ６Ｎ０１アルミニウム合金板材側に１ｍｍとしたこと以外は実施例４と同様にして異材摩擦攪拌接合継手を形成させ、実施例１と同様にして引張試験を行ったところ、ＪＩＳ−ＡＺ３１マグネシウム合金板材側に２ｍｍとした場合及びＪＩＳ−Ａ６Ｎ０１アルミニウム合金板材側に１ｍｍとした場合は接合強度が低く、正確な値を得ることが困難であった。また、０ｍｍの場合は実施例４の場合と比較して約２割の強度低下が認められた。
【符号の説明】
【００６９】
２・・・アルミニウム又はアルミニウム合金材、
４・・・マグネシウム又はマグネシウム合金材、
６・・・被接合界面、
８・・・摩擦攪拌接合用ツール、
１０・・・ツール本体部、
１２・・・プローブ部。
【図１】
0006675554.tif 000004
【図２】
0006675554.tif 000005
【図３】
0006675554.tif 000006
【図４】
0006675554.tif 000007
【図５】
0006675554.tif 000008
【図６】
0006675554.tif 000009
【図７】
0006675554.tif 000010
【図８】
0006675554.tif 000011